【手続補正書】
【提出日】平成18年7月6日(2006.7.6)
【手続補正１】
【補正対象書類名】明細書
【補正対象項目名】特許請求の範囲
【補正方法】変更
【補正の内容】
【特許請求の範囲】
【請求項１】  るつぼ（３０）内に種結晶となる炭化珪素単結晶基板（３４）を配置し、前記るつぼ内にＳｉを含有するガスとＣを含有するガスとを含む混合ガスを導入することにより、前記炭化珪素単結晶基板上に炭化珪素単結晶を成長させる炭化珪素単結晶の製造方法において、
前記混合ガスを前記るつぼ内に導入するために用いる導入配管（５０）の途中に第１の断熱材（５１）を設けると共に、この第１の断熱材から離間した位置に第２の断熱材（５２）を設け、前記導入配管に対し、前記るつぼに近づく程高温になる温度勾配を設けることを特徴とする炭化珪素単結晶の製造方法。
【請求項２】  前記導入配管として、前記るつぼに近づく程前記導入配管の穴の断面積が小さくなっているものを用いることを特徴とする請求項１に記載の炭化珪素単結晶の製造方法。
【請求項３】  前記導入配管の温度勾配を、前記導入配管のうち前記るつぼ側の先端部から前記導入配管のうち５００℃になっている部位までの平均が１００℃／ｃｍ以上となるようにすることを特徴とする請求項１又は２に記載の炭化珪素単結晶の製造方法。
【請求項４】  前記導入配管の温度勾配を、前記導入配管のうち前記るつぼ側の先端部から前記導入配管のうち５００℃になっている部位までの平均が５００℃／ｃｍ以上となるようにすることを特徴とする請求項１乃至３のいずれか１つに記載の炭化珪素単結晶の製造方法。
【請求項５】  前記導入配管のうち前記るつぼ側の先端部における前記混合ガスの流速を５０ｃｍ／ｓ以上にすることを特徴とする請求項１乃至４のいずれか１つに記載の炭化珪素単結晶の製造方法。
【請求項６】  前記導入配管のうち前記るつぼ側の先端部における前記混合ガスの流速を５００ｃｍ／ｓ以上とすることを特徴とする請求項１乃至５のいずれか１つに記載の炭化珪素単結晶の製造方法。
【請求項７】  るつぼ（３０）内に種結晶となる炭化珪素単結晶基板（３４）を配置し、前記るつぼ内にＳｉを含有するガスとＣを含有するガスとを含む混合ガスを導入することにより、前記炭化珪素単結晶基板上に炭化珪素単結晶を成長させる炭化珪素単結晶の製造方法において、
前記混合ガスにキャリアガスを混ぜて、前記混合ガスを前記るつぼ内に導入するために用いる導入配管（５０）を介して前記混合ガスと前記キャリアガスとを前記るつぼ内に導入し、
前記導入配管（５０）の途中に第１の断熱材（５１）を設けると共に、この第１の断熱材から離間した位置に第２の断熱材（５２）を設け、前記導入配管に対し、前記るつぼに近づく程高温になる温度勾配を設けたことを特徴とする炭化珪素単結晶の製造方法。
【請求項８】  前記導入配管内における前記混合ガスと前記キャリアガスとを合わせた流量を、前記導入配管に前記混合ガスのみを流す場合よりも大きくすることを特徴とする請求項７に記載の炭化珪素単結晶の製造方法。
【請求項９】  前記キャリアガスが、水素及び不活性ガスの少なくともいずれか一方であることを特徴とする請求項７又は８に記載の炭化珪素単結晶の製造方法。
【請求項１０】  るつぼ（３０）内に種結晶となる炭化珪素単結晶基板（３４）を配置し、前記るつぼ内にＳｉを含有するガスとＣを含有するガスとを含む混合ガスを導入することにより、前記炭化珪素単結晶基板上に炭化珪素単結晶を成長させる炭化珪素単結晶の製造方法において、
前記るつぼのうち前記混合ガスが導入される導入部の温度よりも、前記るつぼのうち前記混合ガスが前記るつぼから排出される排出部の温度の方を高くすることを特徴とする炭化珪素単結晶の製造方法。
【請求項１１】  るつぼ（３０）内に種結晶となる炭化珪素単結晶基板（３４）を配置し、前記るつぼ内にＳｉを含有するガスとＣを含有するガスとを含む混合ガスを導入することにより、前記炭化珪素単結晶基板上に炭化珪素単結晶を成長させる炭化珪素単結晶の製造方法において、
前記るつぼの外部に、可動式の温度上昇手段（９）とＸ線装置とを設け、
前記混合ガスから形成された堆積物が前記るつぼに堆積している部位を前記Ｘ線装置により確認し、前記温度上昇手段を移動して前記部位の温度を上げることを特徴とする炭化珪素単結晶の製造方法。
【請求項１２】  るつぼ（３０）内に種結晶となる炭化珪素単結晶基板（３４）を配置し、前記るつぼ内にＳｉを含有するガスとＣを含有するガスとを含む混合ガスを導入することにより、前記炭化珪素単結晶基板上に炭化珪素単結晶を成長させる炭化珪素単結晶の製造方法において、
前記るつぼのうち前記炭化珪素単結晶基板上への炭化珪素単結晶の成長が行われる領域である成長室内から排出される前記混合ガスを通過させる部屋（４０）を設け、
前記部屋を前記成長室よりも低温にすることにより、前記部屋に前記混合ガスから堆積物を堆積させることを特徴とする炭化珪素の製造方法。
【請求項１３】  るつぼ（３０）内に種結晶となる炭化珪素単結晶基板（３４）が配置され、前記るつぼ内にＳｉを含有するガスとＣを含有するガスとを含む混合ガスを導入することにより、前記炭化珪素単結晶基板上に炭化珪素単結晶を成長させる炭化珪素単結晶の製造装置において、
前記混合ガスを前記るつぼ内に導入するための導入配管（５０）は、その途中に第１の断熱材（５１）が設けられると共に、この第１の断熱材から離間した位置に第２の断熱材（５２）が設けられ、前記導入配管は前記るつぼ側が高温になるような温度勾配が設けられる構成となっていることを特徴とする炭化珪素単結晶の製造装置。
【請求項１４】  るつぼ（３０）内に種結晶となる炭化珪素単結晶基板（３４）が配置され、前記るつぼ内にＳｉを含有するガスとＣを含有するガスとを含む混合ガスを導入することにより、前記炭化珪素単結晶基板上に炭化珪素単結晶を成長させる炭化珪素単結晶の製造装置において、
前記混合ガスを前記るつぼ内に導入するための導入配管（５０）の途中に第１の断熱部材（５１）が設けられて、前記導入配管が前記るつぼ側が高温になるような温度勾配が設けられる構成となっており、前記導入配管の材質は、前記導入配管から前記るつぼに前記混合ガスが排出される部位である出口（５０ｄ）側から、黒鉛、石英、金属の順になっていることを特徴とする炭化珪素単結晶の製造装置。
【請求項１５】  前記導入配管において、前記黒鉛からなる部位の途中に前記第１の断熱部材が設けられていることを特徴とする請求項１４に記載の炭化珪素単結晶の製造装置。
【請求項１６】  前記導入配管は、前記るつぼに近づく程前記導入配管の穴の断面積が小さくなっていることを特徴とする請求項１３乃至１５のいずれか１つに記載の炭化珪素単結晶の製造装置。
【請求項１７】  前記導入配管の温度勾配は、前記導入配管のうち前記るつぼ側の先端部から前記導入配管のうち５００℃になっている部位までの平均が１００℃／ｃｍ以上となっていることを特徴とする請求項１３乃至１６のいずれか１つに記載の炭化珪素単結晶の製造装置。
【請求項１８】  前記導入配管の温度勾配は、前記導入配管のうち前記るつぼ側の先端部から前記導入配管のうち５００℃になっている部位までの平均が５００℃／ｃｍ以上となっていることを特徴とする請求項１３乃至１７のいずれか１つに記載の炭化珪素単結晶の製造装置。
【請求項１９】  前記導入配管のうち前記るつぼ側の先端部における前記混合ガスの流速が５０ｃｍ／ｓ以上となっていることを特徴とする請求項１３乃至１８のいずれか１つに記載の炭化珪素単結晶の製造装置。
【請求項２０】  前記導入配管のうち前記るつぼ側の先端部における前記混合ガスの流速が５００ｃｍ／ｓ以上となっていることを特徴とする請求項１３乃至１９のいずれか１つに記載の炭化珪素単結晶の製造装置。
【請求項２１】  前記るつぼと前記導入配管との間に第２の断熱部材（５２）が設けられていることを特徴とする請求項１４乃至２０のいずれか１つに記載の炭化珪素単結晶の製造装置。
【請求項２２】  前記導入配管のうち、少なくとも前記導入配管から前記るつぼに前記混合ガスが排出される部位である出口（５０ｄ）における内面の表面粗さＲａが７μｍ以下であることを特徴とする請求項１３乃至２１のいずれか１つに記載の炭化珪素単結晶の製造装置。
【請求項２３】  前記導入配管のうち、少なくとも前記導入配管から前記るつぼに前記混合ガスが排出される部位である出口（５０ｄ）における内面にＴａＣが形成されて前記導入配管の内面が構成され、前記ＴａＣの表面粗さＲａが７μｍ以下であることを特徴とする請求項１３乃至２１のいずれか１つに記載の炭化珪素単結晶の製造装置。
【請求項２４】  前記導入配管の前記出口における内面が磨き面となっていることを特徴とする請求項２２又は２３に記載の炭化珪素単結晶の製造装置。
【請求項２５】  前記導入配管の前記出口における内面が鏡面となっていることを特徴とする請求項２２又は２３に記載の炭化珪素単結晶の製造装置。
【請求項２６】  前記導入配管の前記出口における内面の表面粗さＲａが１μｍ以下であることを特徴とする請求項２２又は２３に記載の炭化珪素単結晶の製造装置。
【請求項２７】  るつぼ（３０）内に種結晶となる炭化珪素単結晶基板（３４）が配置され、前記るつぼ内にＳｉを含有するガスとＣを含有するガスとを含む混合ガスを導入することにより、前記炭化珪素単結晶基板上に炭化珪素単結晶を成長させる炭化珪素単結晶の製造装置において、
前記るつぼのうち前記炭化珪素単結晶基板上への炭化珪素単結晶の成長が行われる領域である成長室（３５）と前記混合ガスを前記るつぼ内に導入するための導入配管（５０）とを繋ぐ連通通路（３８ａ）を有する突出部（３８）が、前記炭化珪素単結晶基板側に突出するようにして前記るつぼ内に形成されており、
前記連通通路の開口面積は前記炭化珪素単結晶基板側に向かうにつれて大きくなっており、
前記連通通路の壁面が凹凸面となっていることを特徴とする炭化珪素単結晶の製造装置。
【請求項２８】  るつぼ（３０）内に種結晶となる炭化珪素単結晶基板（３４）が配置され、前記るつぼ内にＳｉを含有するガスとＣを含有するガスとを含む混合ガスを導入することにより、前記炭化珪素単結晶基板上に炭化珪素単結晶を成長させる炭化珪素単結晶の製造装置において、
前記るつぼのうち前記混合ガスが導入される導入部の温度よりも、前記るつぼのうち前記混合ガスが前記るつぼから排出される排出部の温度の方が高い構成となっていることを特徴とする炭化珪素単結晶の製造装置。
【請求項２９】  るつぼ（３０）内に種結晶となる炭化珪素単結晶基板（３４）が配置され、前記るつぼ内にＳｉを含有するガスとＣを含有するガスとを含む混合ガスを導入することにより、前記炭化珪素単結晶基板上に炭化珪素単結晶を成長させる炭化珪素単結晶の製造装置において、
前記るつぼの外部に、可動式の温度上昇手段（９）とＸ線装置とが設けられ、
前記混合ガスから形成された堆積物が前記るつぼに堆積している部位を前記Ｘ線装置により確認し、前記温度上昇手段を移動させて前記堆積物が堆積している部位の温度を上昇させることを特徴とする炭化珪素単結晶の製造装置。
【請求項３０】  るつぼ（３０）内に種結晶となる炭化珪素単結晶基板（３４）が配置され、前記るつぼ内にＳｉを含有するガスとＣを含有するガスとを含む混合ガスを導入することにより、前記炭化珪素単結晶基板上に炭化珪素単結晶を成長させる炭化珪素単結晶の製造装置において、
前記るつぼのうち前記炭化珪素単結晶基板上への炭化珪素単結晶の成長が行われる領域である成長室（３５）内から排出される前記混合ガスを通過させる部屋（４０）が設けられており、
前記部屋が前記成長室よりも低温になっていることを特徴とする炭化珪素の製造装置。
【手続補正２】
【補正対象書類名】明細書
【補正対象項目名】００１２
【補正方法】変更
【補正の内容】
【００１２】
【課題を解決するための手段】
上記目的を達成するため、請求項１に記載の発明では、るつぼ（３０）内に種結晶となる炭化珪素単結晶基板（３４）を配置し、るつぼ内にＳｉを含有するガスとＣを含有するガスとを含む混合ガスを導入することにより、炭化珪素単結晶基板上に炭化珪素単結晶を成長させる炭化珪素単結晶の製造方法において、混合ガスをるつぼ内に導入するために用いる導入配管（５０）の途中に第１の断熱材（５１）を設けると共に、この第１の断熱材から離間した位置に第２の断熱材（５２）を設け、前記導入配管に対して、るつぼに近づく程高温になる温度勾配を設けることを特徴としている。
【手続補正３】
【補正対象書類名】明細書
【補正対象項目名】００１９
【補正方法】変更
【補正の内容】
【００１９】
請求項７に記載の発明では、混合ガスにキャリアガスを混ぜて、導入配管（５０）を介して混合ガスとキャリアガスとをるつぼ内に導入し、導入配管（５０）の途中に第１の断熱材（５１）を設けると共に、この第１の断熱材から離間した位置に第２の断熱材（５２）を設け、導入配管に対し、るつぼに近づく程高温になる温度勾配を設けたことを特徴としている。
【手続補正４】
【補正対象書類名】明細書
【補正対象項目名】００２０
【補正方法】変更
【補正の内容】
【００２０】
この様にキャリアガスを導入配管に流すことにより、導入配管内の流速を高めることができる。従って、混合ガスが導入配管に詰まることを抑制することができる。又、温度勾配を設けることにより、混合ガスがるつぼ内に導入されてから急激に加熱されるのではなく、導入配管を通過する際に加熱された高温の混合ガスがるつぼ内に導入されるため、品質の良い炭化珪素単結晶を形成することができる。
【手続補正５】
【補正対象書類名】明細書
【補正対象項目名】００２９
【補正方法】変更
【補正の内容】
【００２９】
請求項１３に記載の発明では、るつぼ（３０）内に種結晶となる炭化珪素単結晶基板（３４）が配置され、るつぼ内にＳｉを含有するガスとＣを含有するガスとを含む混合ガスを導入することにより、炭化珪素単結晶基板上に炭化珪素単結晶を成長させる炭化珪素単結晶の製造装置において、導入配管（５０）は、その途中に第１の断熱材（５１）が設けられると共に、この第１の断熱材から離間した位置に第２の断熱材（５２）が設けられ、導入配管はるつぼ側が高温になるような温度勾配が設けられる構成となっていることを特徴としている。これにより、請求項１の炭化珪素単結晶の製造方法を好適に行うことができる製造装置を提供することができる。
【手続補正６】
【補正対象書類名】明細書
【補正対象項目名】００３１
【補正方法】変更
【補正の内容】
【００３１】
導入配管の途中に第１の断熱部材を設けることにより、高温になっているるつぼ近傍の導入配管の熱を伝わり難くし、好適に導入配管に温度勾配を設けることができる。
【手続補正７】
【補正対象書類名】明細書
【補正対象項目名】００３２
【補正方法】変更
【補正の内容】
【００３２】
又、請求項１４に記載の発明は、導入配管の材質が導入配管からるつぼに混合ガスが排出される部位である出口（５０ｄ）側から、黒鉛、石英、金属の順になっていることを特徴としている。るつぼは高温になっているため、るつぼ近傍の導入配管の材質を黒鉛にすると好適である。また、黒鉛と金属との間に石英を設けると黒鉛から金属への熱伝導を抑制することができる。
【手続補正８】
【補正対象書類名】明細書
【補正対象項目名】００３３
【補正方法】変更
【補正の内容】
【００３３】
この場合、請求項１５に記載の発明のように、導入配管において、黒鉛からなる部位の途中に第１の断熱部材を設けると、るつぼから伝わった熱の伝導を調節して、黒鉛からなる部位において好適に温度勾配を設けることができる。
【手続補正９】
【補正対象書類名】明細書
【補正対象項目名】００３４
【補正方法】変更
【補正の内容】
【００３４】
請求項１６に記載の発明では、請求項１３〜１５の発明において、導入配管は、るつぼに近づく程導入配管の穴の断面積が小さくなっていることを特徴としている。これによれば、請求項２の発明と同様に、導入配管の穴の断面積が一定である場合と比較して、更に混合ガスの流速を高めることができる。
【手続補正１０】
【補正対象書類名】明細書
【補正対象項目名】００３５
【補正方法】変更
【補正の内容】
【００３５】
この場合、請求項１７に記載の発明のように、導入配管の温度勾配は、導入配管のうちるつぼ側の先端部から導入配管のうち５００℃になっている部位までの平均が１００℃／ｃｍ以上となっていると好適である。更に、請求項１８に記載の発明のように、５００℃／ｃｍ以上となっていると望ましい。
【手続補正１１】
【補正対象書類名】明細書
【補正対象項目名】００３６
【補正方法】変更
【補正の内容】
【００３６】
また、請求項１９に記載の発明のように、導入配管のうちるつぼ側の先端部における混合ガスの流速が５０ｃｍ／ｓ以上となっていると好適である。更に、請求項２０に記載の発明のように、５００ｃｍ／ｓ以上となっていると望ましい。
【手続補正１２】
【補正対象書類名】明細書
【補正対象項目名】００３７
【補正方法】変更
【補正の内容】
【００３７】
請求項２１に記載の発明では、請求項１４〜２０の発明において、るつぼと導入配管との間に第２の断熱部材（５２）が設けられていることを特徴としている。
【手続補正１３】
【補正対象書類名】明細書
【補正対象項目名】００３９
【補正方法】変更
【補正の内容】
【００３９】
また、請求項２２に記載の発明のように、請求項１３〜２１の発明において、導入配管のうち、少なくとも出口（５０ｄ）における内面の表面粗さＲａを７μｍ以下にすると、導入配管の内面と混合ガスとの接触面積が小さくなるため、導入配管の内面付近での混合ガスの流速の低下を抑制することができる。その結果、導入配管が詰まることを更に抑制することができる。
【手続補正１４】
【補正対象書類名】明細書
【補正対象項目名】００４０
【補正方法】変更
【補正の内容】
【００４０】
また、請求項２３に記載の発明のように、導入配管のうち、少なくとも出口（５０ｄ）における内面にＴａＣを形成して導入配管の内面を構成し、ＴａＣの表面粗さＲａを７μｍ以下にしても良い。
【手続補正１５】
【補正対象書類名】明細書
【補正対象項目名】００４１
【補正方法】変更
【補正の内容】
【００４１】
これらの場合、具体的には、請求項２４に記載の発明のように、導入配管の内面を磨き面としたり、請求項２５に記載の発明のように、導入配管の内面を鏡面としたりすることができる。また、請求項２６に記載の発明のように、導入配管の内面の表面粗さＲａを１μｍ以下にすると更に好適である。
【手続補正１６】
【補正対象書類名】明細書
【補正対象項目名】００４２
【補正方法】変更
【補正の内容】
【００４２】
請求項２７に記載の発明は、成長室（３５）と導入配管とを繋ぐ連通通路（３８ａ）を有する突出部（３８）が、炭化珪素単結晶基板側に突出するようにしてるつぼ内に形成されており、連通通路の開口面積は炭化珪素単結晶基板側に向かうにつれて大きくなっており、連通通路の壁面が凹凸面となっていることを特徴としている。
【手続補正１７】
【補正対象書類名】明細書
【補正対象項目名】００４５
【補正方法】変更
【補正の内容】
【００４５】
請求項２８に記載の発明では、るつぼのうち混合ガスが導入される導入部の温度よりも、るつぼのうち混合ガスがるつぼから排出される排出部の温度の方が高い構成となっていることを特徴としている。これにより、請求項１０の炭化珪素単結晶の製造方法を好適に行うことができる製造装置を提供することができる。
【手続補正１８】
【補正対象書類名】明細書
【補正対象項目名】００４６
【補正方法】変更
【補正の内容】
【００４６】
請求項２９に記載の発明では、るつぼの外部に、可動式の温度上昇手段（９）とＸ線装置とが設けられ、混合ガスから形成された堆積物がるつぼに堆積している部位をＸ線装置により確認し、温度上昇手段を移動させて堆積物が堆積している部位の温度を上昇させることを特徴としている。これにより、請求項１１の炭化珪素単結晶の製造方法を好適に行うことができる製造装置を提供することができる。
【手続補正１９】
【補正対象書類名】明細書
【補正対象項目名】００４７
【補正方法】変更
【補正の内容】
【００４７】
請求項３０に記載の発明では、成長室（３５）内から排出される混合ガスを通過させる部屋（４０）が設けられており、部屋が成長室よりも低温になっていることを特徴としている。これにより、請求項１２の炭化珪素単結晶の製造方法を好適に行うことができる製造装置を提供することができる。